СПОСОБ ПОЛУЧЕНИЯ КАТАЛИЗАТОРОВ НА ЦЕОЛИТНОЙ ОСНОВЕ ДЛЯ ПРЕОБРАЗОВАНИЯ ОКСИГЕНАТОВ В НИЗШИЕ ОЛЕФИНЫ

1. Способ получения катализатора на основе кристаллического алюмосиликата типа пентасил, включающий стадии:(a) обработка гидрата оксида алюминия водным содержащим кислоту средством,(b) смешивание обработанного водным содержащим кислоту средством гидрата оксида алюминия со стадии (а) с Н-цеолитом со средним диаметром первичных кристаллитов от 0,01 мкм и меньше 0,1 мкм и(c) кальцинирование полученной на стадии (b) смеси, причем по меньшей мере 95 об.% частиц гидрата оксида алюминия (в пересчете на средний диаметр) меньше или равно 100 мкм.2. Способ по п.1, где водное содержащее кислоту средство представляет собой разбавленную водой неорганическую кислоту, такую как серная кислота или азотная кислота, в частности азотную кислоту.3. Способ по п.1, где содержащее кислоту средство представляет собой разбавленную водой органическую кислоту, такую как уксусная кислота, лимонная кислота, муравьиная кислота или щавелевая кислота, в частности уксусную кислоту или лимонную кислоту.4. Способ по п.1, где на стадии (а) водное содержащее кислоту средство добавляют к гидрату оксида алюминия в таком количестве, чтобы получалась концентрация кислоты от 0,005 до 2,5 моль Н/моль AlO, предпочтительно от 0,01 до 1,5 моль H/моль AlOи, в частности от 0,05 до 1,0 моль Н/моль AlO.5. Способ по п.2, где на стадии (а) водное содержащее кислоту средство добавляют к гидрату оксида алюминия в таком количестве, чтобы получалась концентрация кислоты от 0,005 до 2,5 моль Н/моль AlO, предпочтительно от 0,01 до 1,5 моль Н/моль AlOи, в частности от 0,05 до 1,0 моль Н/моль AlO.6. Способ по п.3, где на стадии (а) водное содержащее кислоту средство добавляют к гидрату оксида алюминия в таком количестве, чтобы по